КАТАЛИЗАТОРЫ

1. Способ регенерации отработавшего порошкообразного, парафинсодержащего катализатора синтеза Фишера-Тропша на основе кобальта, при этом способ включает в себя подвергание отработавшего парафинсодержащего катализатора последовательно:
(i) депарафинизационной обработке, во время которой отработавший парафинсодержащий катализатор по меньшей мере частично освобождают от парафина с получением освобожденных от парафина частиц катализатора,
(ii) окислительной обработке, которая содержит пропускание кислородсодержащего газа через слой освобожденных от парафина частиц катализатора при рабочей температуре ТºС, где 150<Т<450, и регулирование рабочей температуры путем отвода тепла из слоя частиц катализатора с использованием охлаждающего устройства, содержащего средство обеспечения прохождения охлаждающей среды и охлаждающую среду, проходящую через это средство обеспечения прохождения, обеспечивающее тем самым теплопроводящие поверхности, расположенные в и/или вокруг слоя катализатора, с получением окисленных частиц катализатора, и
(iii) восстановительной обработке, которая содержит восстановление частиц окисленного катализатора и посредством этого регенерацию катализатора.
2. Способ по п.1, в котором окислительная обработка включает в себя регулирование ТºС с поддержанием в пределах 40ºС.
3. Способ по п.1, который при окислительной обработке включает в себя нагревание слоя частиц катализатора до рабочей температуры ТºС во время пропускания кислородсодержащего газа через слой.
4. Способ по п.3, в котором при окислительной обработке слой частиц катализатора имеет температуру между 25ºС и 400ºС при начале нагрева слоя.
5. Способ по п.3, в котором нагревание слоя частиц катализатора осуществляют посредством тепла, получаемого из экзотермической реакции окисления частиц катализатора, и/или посредством дополнительного тепла, передаваемого слою частиц катализатора.
6. Способ по п.5, в котором нагревание слоя частиц катализатора включает в себя нагревание его посредством дополнительного тепла, при этом дополнительное тепло подводят путем предварительного нагрева кислородсодержащего газа, прежде чем он поступает в слой частиц катализатора.
7. Способ по п.1, в котором во время окислительной обработки кислородсодержащий газ пропускают со скоростью через слой для псевдоожижения слоя частиц катализатора.
8. Способ по п.7, в котором во время окислительной обработки освобожденные от парафина частицы катализатора подвергают псевдоожижению в реакционной камере, используя объемную скорость от 100 до 20000 мл(нормальные условия) газа/г катализатора/ч и повышая температуру частиц катализатора со скоростью от 0,1 до 10ºС/мин до рабочей температуры ТºС.
9. Способ по п.1, в котором кислородсодержащий газ, используемый при окислительной обработке, содержит более чем 3% по объему кислорода.
10. Способ по п.1, в котором концентрацию кислорода в кислородсодержащем газе, используемом при окислительной обработке, изменяют во время окислительной обработки, начиная с низкой концентрации кислорода примерно 1% и увеличивая ее по меньшей мере до примерно 21% по объему.
11. Способ по п.1, в котором процесс депарафинизации включает в себя: гидрогенолиз, промывку растворителем или экстракцию, промывку растворителем или экстракцию с последующим гидрогенолизом, сушку или отгонку в инертной среде.
12. Способ по п.1, который после депарафинизации и перед окислительной обработкой включает в себя пассивирование частиц депарафинизированного катализатора посредством окисления вешнего слоя кобальта на частицах катализатора, делая тем самым катализатор безопасным в обращении.
13. Способ по п.1, который включает в себя подвергание регенерированного катализатора по меньшей мере одному дополнительному циклу регенерации, содержащему дополнительную окислительную обработку, которая содержит при пропускании кислородсодержащего газа через слой частиц катализатора нагревание слоя частиц катализатора до рабочей температуры ТºС, при этом 150<Т<450, и регулирование температуры слоя частиц катализатора посредством отвода тепла из слоя частиц катализатора с использованием охлаждающего устройства для получения окисленных частиц катализатора, и последующую восстановительную обработку, которая содержит восстановление частиц катализатора, дополнительно регенерируя тем самым катализатор.
14. Способ синтеза Фишера-Тропша, включающий регенерацию отработавшего порошкообразного, парафинсодержащего катализатора на основе кобальта согласно способу по любому из пп.1-13 для получения регенерированного порошкообразного катализатора синтеза Фишера-Тропша на основе кобальта и контактирование водорода с монооксидом углерода при температуре выше 100ºС и давлении по меньшей мере 10 бар в присутствии регенерированного порошкообразного катализатора синтеза Фишера-Тропша на основе кобальта с получением углеводородов и, факультативно, оксигенатов углеводородов.
15. Способ согласно п.14, в котором углеводороды и в случае присутствия оксигенаты углеводородов подвергают гидрообработке, превращая тем самым их в жидкие топлива и/или химические продукты.